(57)【要約】【課題】容易且つ低コストに金属リチウムを負極活物質とするリチウム電池を得ることが可能なリチウム電池の製造方法を提供する。【解決手段】先ず、リチウムイオンを放出可能であり且つ単体の金属リチウムを除くリチウム源活物質２６を含むリチウム源電極１４と、ブランク電極２８と、正極活物質３４を含む正極２２と、電解液とを外装材１２の内部に収容して密封する外装工程を行う。次に、リチウム源電極１４及びブランク電極２８を電解液に接触させた状態で通電することにより、ブランク電極２８に金属リチウム３０を析出させる析出工程を行う。これによって、金属リチウム３０を負極活物質とする負極１８と、正極２２と、電解液とを含むリチウム電池１０を構成する。【選択図】図１
2014207171.tif 000002
【特許請求の範囲】
【請求項１】
金属リチウムを負極活物質とするリチウム電池の製造方法であって、
リチウムイオンを放出可能なリチウム源活物質（ただし、金属リチウムを除く）を含むリチウム源電極と、ブランク電極と、正極活物質を含む正極と、電解液と、を外装材の内部に収容して密封する外装工程と、
前記リチウム源電極及び前記ブランク電極を前記電解液に接触させた状態で通電することにより、前記ブランク電極に金属リチウムを析出させる析出工程と、
を有し、
前記ブランク電極に析出した金属リチウムを負極活物質とする負極と、前記正極と、前記負極及び前記正極に接触する前記電解液と、によって、リチウム電池を構成することを特徴とするリチウム電池の製造方法。
【請求項２】
請求項１記載のリチウム電池の製造方法において、前記正極活物質がリチウムを含まないことを特徴とするリチウム電池の製造方法。
【請求項３】
請求項１又は２記載のリチウム電池の製造方法において、前記析出工程では、絶縁材料によって前記ブランク電極を選択的にマスクすることで、前記ブランク電極の前記絶縁材料から露呈する部位にのみ前記金属リチウムを析出させることを特徴とするリチウム電池の製造方法。
【発明の詳細な説明】
【技術分野】
【０００１】
本発明は、金属リチウムを負極活物質とするリチウム電池の製造方法に関する。
【背景技術】
【０００２】
酸化還元電位が最も卑な金属である金属リチウム（単体）を負極活物質として用いることによって、高容量なリチウム電池を得られることが知られている。しかしながら、このようなリチウム電池を製造する場合、例えば相対湿度が１％以下のアルゴンガス雰囲気となるように厳密に管理された環境下で金属リチウムを取り扱う必要がある。金属リチウムは、化学的に極めて活性が高く、大気中の水分、酸素、二酸化炭素、窒素と常温で反応して発熱や腐食を生じるからである。従って、リチウム電池の製造工程が煩雑になり、製造コストが高騰してしまうという問題があった。
【０００３】
この観点から、特許文献１には、金属リチウムから負極を作製した後、リチウム電池を組み立てる工程において、上記の厳密な雰囲気管理を不要とするリチウム電池の製造方法が提案されている。具体的には、金属リチウムを活物質とする負極の表面に、リチウムと合金化し易い金属の蒸着膜を形成する。そして、この蒸着膜によって負極を保護した状態で、リチウム電池の組み立てを行う。
【先行技術文献】
【特許文献】
【０００４】
【特許文献１】特開昭６１−１３５０６０号公報
【発明の概要】
【発明が解決しようとする課題】
【０００５】
特許文献１記載の方法では、負極の表面に蒸着膜を形成するまでは、金属リチウムが大気に露呈することを防止しなければならない。すなわち、この方法においても、金属リチウムを保管や運搬する段階から、リチウム電池が得られるまでの全ての過程において、上記の厳密な雰囲気管理が不要となるものではない。従って、リチウム電池の製造工程の煩雑化や、製造コストの高騰を十分に抑制することは困難である。また、負極の表面に蒸着膜を形成するため、容量が低下したり内部抵抗が増大して性能が低下したりしてしまう懸念等がある。
【０００６】
本発明は上記した問題を解決するためになされたもので、厳密な雰囲気管理を行う必要がなく、このため、金属リチウムを負極活物質とするリチウム電池を簡便に且つ低コストで得ることが可能なリチウム電池の製造方法を提供することを目的とする。
【課題を解決するための手段】
【０００７】
前記の目的を達成するために、本発明は、金属リチウムを負極活物質とするリチウム電池の製造方法であって、
リチウムイオンを放出可能なリチウム源活物質（ただし、金属リチウムを除く）を含むリチウム源電極と、ブランク電極と、正極活物質を含む正極と、電解液と、を外装材の内部に収容して密封する外装工程と、
前記リチウム源電極及び前記ブランク電極を前記電解液に接触させた状態で通電することにより、前記ブランク電極に金属リチウムを析出させる析出工程と、
を有し、
前記ブランク電極に析出した金属リチウムを負極活物質とする負極と、前記正極と、前記負極及び前記正極に接触する前記電解液と、によって、リチウム電池を構成することを特徴とする。
【０００８】
本発明において、リチウム源電極は、例えばリチウム金属酸化物等の電気化学的にリチウムイオンを放出することが可能な活物質（ただし、単体の金属リチウムを除く）を有している。この活物質は、金属リチウムとは異なり、特別な雰囲気管理を行うことなく容易に取り扱うことができる。従って、上記の外装工程では、例えば、相対湿度１％以下のアルゴンガス雰囲気にする等の厳密な雰囲気管理が不要となる。
【０００９】
そして、析出工程では、予め密封された外装材の内部において、電解液に接触させたリチウム源電極及びブランク電極に通電し、ブランク電極の表面に金属リチウムを析出させて負極を作製する。つまり、金属リチウムが析出するのは、密封された外装材内の電解液中であるため、析出工程においても、上記の厳密な雰囲気管理を行う必要がない。
【００１０】
以上から、金属リチウムを負極活物質とするリチウム電池を製造する全ての工程において、上記の厳密な雰囲気管理を不要とすることができる。この際、金属リチウムの表面を蒸着膜等によって保護する必要もない。従って、容量や出力特性といった電池性能を低下させることなく、簡便に且つ低コストでリチウム電池を得ることができる。
【００１１】
上記のリチウム電池の製造方法において、前記正極活物質がリチウムを含まなくてもよい。上記の通り、本発明に係る製造方法では、金属リチウムを負極活物質とするリチウム電池を簡便に且つ低コストで得ることができる。このように、金属リチウムを負極活物質とするリチウム電池では、正極活物質がリチウムを含まない場合であっても、良好な電池特性を示すことができる。従って、正極活物質として採用することができる材料の選択の自由度が向上するので、用途に応じた好適な材料からリチウム電池を製造することができる。
【００１２】
上記のリチウム電池の製造方法において、前記析出工程では、絶縁材料によって前記ブランク電極を選択的にマスクすることで、前記ブランク電極の前記絶縁材料から露呈する部位にのみ前記金属リチウムを析出させることが好ましい。例えば、ブランク電極の表面のうち、電解液を介して正極と対向する位置のみを絶縁材料から露呈させる。これによって、上記の位置に効率的に金属リチウムを析出させて負極を形成することができる。すなわち、負極の形成に要する時間を短縮すること及び負極の形成に用いる金属リチウムの量を低減することが可能になる。
【発明の効果】
【００１３】
本発明によれば、密封された外装材の内部において、電解液中で金属リチウムを析出させて負極を作製することができる。この負極と、予め外装材の内部に収容された正極及び電解液からリチウム電池を構成することができるため、金属リチウムを取り扱う際の厳密な雰囲気管理を不要にすることができる。その結果、リチウム電池を簡便に且つ低コストで製造することが可能になる。
【図面の簡単な説明】
【００１４】
【図１】本実施形態に係る製造方法によって製造されたリチウム電池の概略縦断面図である。
【図２】本実施形態に係るリチウム電池の製造方法の外装工程を説明するための概略縦断面図である。
【図３】本実施形態に係るリチウム電池の製造方法の析出工程を説明するための概略縦断面図である。
【発明を実施するための形態】
【００１５】
以下、本発明に係るリチウム電池の製造方法につき好適な実施形態を挙げ、添付の図面を参照して詳細に説明する。
【００１６】
先ず、本実施形態に係る製造方法によって製造されたリチウム電池１０について、図１の概略縦断面図を参照しつつ説明する。リチウム電池１０は、単体の金属リチウムを負極活物質とする二次電池である。具体的には、リチウム電池１０は、外装材１２によって形成された密閉空間１２ａの内部に、リチウム源電極１４、第１セパレータ１６、負極１８、第２セパレータ２０、正極２２が図１における下方からこの順序で積層された状態で、電解液とともに収容されることで構成される。
【００１７】
リチウム源電極１４は、集電体２４と、該集電体２４の第１セパレータ１６に対向する面に設けられたリチウム源活物質２６とから構成されている。集電体２４は、例えば、Ａｌ、Ｃｕ、ステンレス、Ｎｉ、Ｗ、Ａｕ、Ｐｔ等から板状に形成されたものであってもよいし、メッシュ状や多孔質状であってもよい。また、集電体２４のリチウム源活物質２６が設けられていない端部は、電極端子２４ａとして、外装材１２の外部に露出している。
【００１８】
リチウム源活物質２６は、電気化学的にリチウムイオンを放出可能な活物質であればよく、具体的な好適例としては、ＬｉＦｅＰＯ4、ＬｉＣｏＯ2、ＬｉＭｎ2Ｏ4、ＬｉＮｉＯ2、Ｌｉ2ＦｅＰＯ4Ｆ、ＬｉＣｏ1/3Ｎｉ1/3Ｍｎ1/3Ｏ2、Ｌｉ4Ｔｉ5Ｏ12等を挙げることができる。ただし、金属リチウムは、リチウム源活物質２６から除外される。
【００１９】
リチウム源電極１４は、リチウム源活物質２６として上記に挙げたような物質の粉末を導電助剤及び結着剤と混合することで合材を調製し、該合材を集電体２４に付着させることによって形成することができる。
【００２０】
第１セパレータ１６は、例えば、ガラス繊維の不織布や多孔質の樹脂フィルム等からなる絶縁体であり、電解液を含浸する。この第１セパレータ１６がリチウム源電極１４と負極１８の間に介在することで、これらリチウム源電極１４と負極１８の間で短絡が起こることが回避される。また、リチウム源電極１４と負極１８のそれぞれに電解液が接触する。
【００２１】
負極１８は、前記集電体２４と同様に構成することが可能な集電体２８（ブランク電極）と、該集電体２８の表面に析出された金属リチウム３０とから構成されている。具体的には、集電体２８の絶縁材料３１でマスクされていない部位（露呈部位２８ａ）に金属リチウム３０が析出されている。
【００２２】
絶縁材料３１は、電子伝導性を示さない材料であれば特に限定されるものではないが、ポリイミド、ポリプロピレン等の樹脂や、ＳｉＯ2、Ａｌ2Ｏ3等の無機材料から構成することができる。
【００２３】
また、金属リチウム３０は、電子と可逆的に結合・分離することで、リチウムイオンから金属リチウムに、又は、それとは逆に、金属リチウムからリチウムイオンに変化する。この可逆的反応により、負極活物質として機能する。なお、集電体２８の金属リチウム３０が析出していない端部は、負極端子２８ｂとして、外装材１２の外部に露出している。
【００２４】
第２セパレータ２０は、前記第１セパレータ１６と同様に構成することが可能である。すなわち、第２セパレータ２０は、負極１８と正極２２との間に介在することで、負極１８と正極２２との間で短絡が起こることを防止する。また、負極１８と正極２２のそれぞれに電解液を接触させる。
【００２５】
正極２２は、前記集電体２４、２８と同様に構成することが可能な集電体３２と、該集電体３２の第２セパレータ２０に対向する面に設けられた正極活物質３４とから構成されている。また、集電体３２の正極活物質３４が設けられていない端部は、正極端子３２ａとして、外装材１２の外部に露出している。
【００２６】
正極活物質３４は、電気化学的にリチウムイオンを放出及び吸蔵することが可能な活物質であれば特に限定されるものではなく、リチウムを含んでいてもいなくてもよい。リチウムを含む場合の正極活物質３４の具体例としては、上記のリチウム源活物質２６と同様の物質を挙げることができる。一方、リチウムを含まない場合の正極活物質３４の具体例としては、ＦｅＦ3、Ｓ、グラファイト、Ｓｉ、Ｇｅ、Ａｌ、Ｓｎ等を挙げることができる。
【００２７】
正極２２は、正極活物質３４として上記に挙げたような物質の粉末を導電助剤及び結着剤と混合することで合材を調製し、該合材を集電体３２に付着させることによって形成することができる。
【００２８】
電解液は、リチウムイオンを電気伝導させるものであり、例えば、エチレンカーボネート、ジエチルカーボネート、ジメチルカーボネート、ビニレンカーボネート等のうち、少なくとも一種以上からなる溶媒にＬｉＰＦ6、ＬｉＢＦ4、ＬｉＣｌＯ4等のリチウム塩を溶解させたものを用いることができる。
【００２９】
外装材１２は、上記の電解液に対して安定な物質であれば特に限定されるものではない。例えば、Ａｌ等の金属箔と樹脂との積層フィルム（ラミネートフィルム）や、ステンレス、Ａｌ又はＡｌ合金、Ｍｇ合金等の金属類から外装材１２を形成することができる。軽量化等の観点から、ラミネートフィルムが好適に用いられる。ラミネートフィルムを用いる場合、樹脂層同士を熱融着して、封止密閉構造とすることで外装材１２を形成することができる。
【００３０】
上記のように構成されたリチウム電池１０では、負極端子２８ｂと正極端子３２ａとを外部負荷３６に接続することによって放電が行われる。また、負極端子２８ｂと正極端子３２ａとを外部電源（不図示）に接続することによって充電が行われる。すなわち、正極２２の正極活物質３４と、負極１８の金属リチウム３０（負極活物質）との間で、リチウムイオンを授受することによって、充放電を行うことができる。
【００３１】
次に、図２及び図３を参照しつつ、リチウム電池１０の製造方法について説明する。なお、以下の説明では、図２及び図３に示す矢印ａ方向を上方とする。
【００３２】
この製造方法では、外装工程と、析出工程とを行うことによって、リチウム電池１０を得る。本実施形態に係る外装工程では、外装材１２をラミネートフィルムから形成することとする。この場合、先ず、ラミネートフィルム上にリチウム源活物質２６を上方にしてリチウム源電極１４を載置する。さらに、リチウム源電極１４上に第１セパレータ１６、金属リチウム３０が析出されていない集電体２８（ブランク電極）を順に重畳する。
【００３３】
この集電体２８は、リチウム電池１０を組み立てた際に、電解液を介して正極２２と対向する位置が露呈部位２８ａとなるように、絶縁材料３１によって選択的にマスクされている。この露呈部位２８ａを上方にして集電体２８を第１セパレータ１６上に載置する。さらに、集電体２８の上方に、第２セパレータ２０と、正極活物質３４を下方に向けた正極２２とを順に重畳する。
【００３４】
以上によって、リチウム源電極１４と、第１セパレータ１６と、集電体２８と、第２セパレータ２０と、正極２２とが下方からこの順序で重畳された重畳体３８をラミネートフィルム上に形成することができる。
【００３５】
次に、第１セパレータ１６及び第２セパレータ２０に電解液を注入する。注入する電解液の量は、第１セパレータ１６及び第２セパレータ２０の多孔質構造の内部に電解液が十分に浸透するように調整される。
【００３６】
次に、正極２２の集電体３２上から重畳体３８をさらにラミネートフィルムで覆う。この際、重畳体３８の下に一端側が配置されたラミネートフィルムの他端側を折り返し、その他端側で重畳体３８を覆うようにしてもよい。又は、２枚のラミネートフィルムを用意し、一方を上記のように重畳体３８の下に配置するとともに、他方で重畳体３８を覆うようにしてもよい。
【００３７】
次に、重畳体３８を挟んで上下に配置されたラミネートフィルム同士の間を真空引きしながら、該ラミネートフィルムの外周縁部同士をヒートシールする。これによって、図２に示すように、外装材１２が形成されるとともに、その内部に密閉空間１２ａが形成される。同時に、該密閉空間１２ａ内に重畳体３８と電解液が収容される。
【００３８】
このように外装工程を行うことで、密閉空間１２ａ内において、リチウム源活物質２６と集電体２８の露呈部位２８ａとを含む重畳体３８の各構成要素を電解液に接触させることができる。また、外装工程では、外装材１２を部分的に除去しておく等することで、電極端子２４ａ、負極端子２８ｂ、正極端子３２ａを密閉空間１２ａの外部に露出させることができる。
【００３９】
次に、集電体２８の露呈部位２８ａに金属リチウム３０を析出させる析出工程を行う。具体的には、図３に示すように、先ず、電極端子２４ａと負極端子２８ｂとを外部電源４０に接続する。そして、電極端子２４ａ及び負極端子２８ｂの電圧が、リチウム源活物質２６の電位（ｖｓＬｉ／Ｌｉ+）に比して高くなるように設定し、リチウム源電極１４から集電体２８に電流を流す。これによって、リチウム源活物質２６から放出されたリチウムイオンが電解液を移動して集電体２８の露呈部位２８ａで電子を受け取るため、集電体２８の露呈部位２８ａに金属リチウム３０が析出する。なお、外部電源４０による電圧、電流、通電時間は、電気化学的に所望量の金属リチウム３０が析出するように調整すれればよい。
【００４０】
その結果、金属リチウム３０を負極活物質として含む負極１８を形成することができる。従って、密閉空間１２ａ内で得られた負極１８と、予め密閉空間１２ａ内に収容された正極２２及び電解液とを含むリチウム電池１０を構成することができる。そして、外部電源４０を介した電極端子２４ａと負極端子２８ｂとの接続に代えて、図１に示すように、負極端子２８ｂと正極端子３２ａとを外部負荷３６に接続することで、リチウム電池１０によって電力を得ることが可能になる。
【００４１】
以上のように、リチウム源電極１４は、例えばリチウム金属酸化物等の電気化学的にリチウムイオンを放出することが可能なリチウム源活物質２６（単体の金属リチウムを除く）を含んで構成される。このリチウム源活物質２６は、単体の金属リチウムとは異なり、特別な雰囲気管理を行うことなく容易に取り扱うことができる。従って、外装工程では、例えば、相対湿度１％以下のアルゴンガス雰囲気にする等の厳密は雰囲気管理を不要とすることができる。
【００４２】
そして、析出工程では、予め密封された外装材１２の内部で、電解液に接触させたリチウム源電極１４及び集電体２８に通電することで、金属リチウム３０を析出させて負極１８を作製する。つまり、金属リチウム３０が析出するのは、外装材１２の内部の電解液中であるため、析出工程においても、上記の厳密な雰囲気管理を行う必要がない。
【００４３】
従って、本実施形態に係るリチウム電池１０の製造方法では、金属リチウム３０を負極活物質とするリチウム電池１０を製造する全ての工程において、単体の金属リチウムを取り扱う際の厳密な雰囲気管理を不要とすることができる。さらに、負極活物質である金属リチウム３０の表面を蒸着膜等によって被覆する必要もない。従って、金属リチウム３０の容量や出力特性といった電池性能を低下させることなく、リチウム電池１０を簡便に且つ低コストで得ることができる。
【００４４】
このようにして得られたリチウム電池１０では、金属リチウム３０を負極活物質とすることができるため、正極活物質３４がリチウムを含まない場合であっても、良好な電池特性を示すことができる。従って、正極活物質３４として上記に挙げた物質を採用することができ、用途に応じた好適な材料からリチウム電池１０を製造することができる。
【００４５】
また、上記の通り、集電体２８の電解液を介して正極２２と対向する位置を露呈部位２８ａとし、それ以外の部位を絶縁材料３１によってマスクしている。これによって、集電体２８の露呈部位２８ａに効率的に金属リチウム３０を析出させて負極１８を形成することができる。すなわち、負極１８の形成に要する時間を短縮すること及び負極１８の形成に用いる金属リチウム３０の量を低減することが可能になる。
【００４６】
本発明は、上記した実施形態に特に限定されるものではなく、本発明の主旨を逸脱しない範囲で種々の変更が可能である。
【００４７】
例えば、リチウム源活物質２６及び正極活物質３４は、合材から結着体として設けられるものに限定されず、スパッタリング等によって成膜されたものであってもよい。
【００４８】
また、本発明に係る製造方法によって得られるリチウム電池は、二次電池以外であってもよい。さらに、走査型電子顕微鏡（ＳＥＭ）や透過型電子顕微鏡（ＴＥＭ）等の電子線、ラマン分光法や赤外分光法等のレーザー光、光学顕微鏡等の可視光を用いる分析機器全般で分析を行う際に用いる、分析用電池であってもよい。
【００４９】
さらに、上記の実施形態では、リチウム源電極１４と、第１セパレータ１６と、集電体２８と、第２セパレータ２０と、正極２２とを下方からこの順序で重畳し、外装材１２の内部において負極１８を形成してリチウム電池１０を得た。しかしながら、外装材１２内の各構成要素の積層順は上記の順序に限定されるものではない。
【実施例】
【００５０】
＜リチウム源電極の作製＞
（１）  リチウム源活物質であるＬｉＣｏＯ2の粒子と、導電助剤であるケッチェンブラックと、結着剤であるカルボキシメチルセルロース（ＣＭＣ）とを８５：５：１０の重量割合となるように、溶剤である水に溶かしてスラリーを作製した。次に、集電体である厚さ１５μｍのＡｌ箔の一方の面にバーコーターを用いて前記スラリーを塗工した後、８０℃で１時間乾燥させることで前記溶剤を蒸発させた。さらに、真空乾燥炉によって１２０℃で２時間真空状態として熱処理を行った。これによって、リチウム源活物質を一方の面に有するリチウム源電極を作製した。
【００５１】
＜ブランク電極の作製＞
（２）  金属リチウムを析出させる部位が露呈するように、集電体である厚さ３５μｍの銅箔の表面に絶縁材料であるポリイミド樹脂を塗り、３５０℃で２時間真空状態として熱処理を行った。これによって、集電体の露呈部位を除く部位が絶縁性を示すブランク電極を作製した。
【００５２】
＜正極の作製＞
（３）  前記（１）のリチウム源活物質に代えて、正極活物質であるＬｉＦｅＰＯ4の粒子を用いた以外は、前記（１）で作製したリチウム源電極と同様にして、正極を作製した。
【００５３】
＜電解液の作製＞
（４）  エチレンカーボネートとジエチルカーボネートとを３：７の体積比で混合した混合溶媒に対して、濃度が１ｍｏｌ／ｌとなるようにＬｉＰＦ6を溶解させて電解液を作製した。
【００５４】
＜外装工程＞
（５）  ラミネートフィルム上に、前記（１）で作製したリチウム源電極と、第１セパレータであるガラス不織布と、前記（２）で作製したブランク電極と、第２セパレータであるガラス不織布と、前記（３）で作製した正極とを重畳して重畳体を作製した。この際、リチウム源電極のリチウム源活物質側の面を上にし、正極の正極活物質側の面を下にした。
【００５５】
次に、重畳体の第１セパレータ及び第２セパレータに前記（４）で作製した電解液を十分に注入した。その後、正極の上に、前記ラミネートフィルムとは別に用意したラミネートフィルムを被せた。この際、リチウム源電極、ブランク電極、正極を構成する各集電体の端部を、それぞれ電極端子、負極端子、正極端子としてラミネートフィルムの外部へ露出させた。そして、一組のラミネートフィルムで重畳体を挟んだ状態で、該ラミネートフィルム同士の間を真空引きしながら、ラミネートフィルムの外周縁部をヒートシールした。
【００５６】
＜負極の作製＞
（６）  前記（５）の工程において、ラミネートフィルムの外部へ露出させた電極端子と負極端子とを外部電源に接続し、負極端子に対する電極端子の電圧を４．２Ｖとした。これによって、リチウム源電極からブランク電極に０．１Ａの電流を１時間流し、ブランク電極の絶縁性を示さない露呈部位に金属リチウムを厚さが１０μｍとなるように析出させて、負極活物質とした。すなわち、金属リチウムを負極活物質として有する負極を作製した。
【００５７】
以上の工程によって、単体の金属リチウムを取り扱うための厳密な雰囲気管理を行うことなく、正極と、金属リチウムを負極活物質とする負極と、電解液とを外装材の内部に備えるリチウム電池を得ることができた。
【符号の説明】
【００５８】
１０…リチウム電池                １２…外装材
１２ａ…密閉空間                  １４…リチウム源電極
１６…第１セパレータ              １８…負極
２０…第２セパレータ              ２２…正極
２４、２８、３２…集電体          ２４ａ…電極端子
２６…リチウム源活物質            ２８ａ…露呈部位
２８ｂ…負極端子                  ３０…金属リチウム
３１…絶縁材料                    ３２ａ…正極端子
３４…正極活物質                  ３６…外部負荷
３８…重畳体                      ４０…外部電源
【図１】
2014207171.tif 000003
【図２】
2014207171.tif 000004
【図３】
2014207171.tif 000005